НИКЕЛЬ-ХРОМ-ЖЕЛЕЗО-АЛЮМИНИЕВЫЙ СПЛАВ С ХОРОШЕЙ ОБРАБАТЫВАЕМОСТЬЮ

1. Никель-хром-железо-алюминиевый сплав, содержащий (в % по массе) от 12 до 28% хрома, от 1,8 до 3,0% алюминия, от 1,0 до 15% железа, от 0,01 до 0,5% кремния, от 0,005 до 0,5% марганца, от 0,01 до 0,20% иттрия, от 0,02 до 0,60% титана, от 0,01 до 0,2% циркония, от 0,0002 до 0,05% магния, от 0,0001 до 0,05% кальция, от 0,03 до 0,11% углерода, от 0,003 до 0,05% азота, от 0,0005 до 0,008% бора, от 0,0001 до 0,010% кислорода, от 0,001 до 0,030% фосфора, не более 0,010% серы, не более 0,5% молибдена, не более 0,5% вольфрама, остальное никель и обычные технологические примеси, в котором выполнены следующие соотношения:
где а=PN, если
или а=0, если
где
и Ti, Zr, N, С представляют собой концентрации соответствующих элементов в % по массе.
2. Сплав по п.1, в котором содержание хрома составляет от 16 до 28%.
3. Сплав по п.1, в котором содержание хрома составляет от 20 до 28%.
4. Сплав по п.1, в котором содержание алюминия составляет от 1,9 до 2,9%.
5. Сплав по п.1, в котором содержание железа составляет от 1,0 до 11,0%.
6. Сплав по п.1, в котором содержание кремния составляет от 0,01 до 0,2%, в частности от 0,01 до менее 0,10%.
7. Сплав по п.1, в котором содержание марганца составляет от 0,005 до 0,20%.
8. Сплав по п.1, в котором содержание иттрия составляет от 0,01 до менее 0,045%
9. Сплав по п.1, в котором иттрий полностью или частично заменен на от 0,001 до 0,2% лантана и/или от 0,001 до 0,2% церия.
10. Сплав по п.1, в котором титана полностью или частично заменен на 0,001 до 0,6% ниобия.
11. Сплав по п.1, в котором цирконий полностью или частично заменен на от 0,001 до 0,2% гафния, и в котором формулы 3c и 4 заменяются следующими формулами:
,
где
и Ti, Zr, Hf, N, С представляют собой концентрации соответствующих элементов в % по массе.
12. Сплав по п.1, в котором содержание магния составляет от 0,0005 до 0,03%.
13. Сплав по п.1, в котором содержание кальция составляет от 0,0005 до 0,02%.
14. Сплав по п.1, в котором содержание углерода составляет от 0,04 до 0,10%.
15. Сплав по п.1, в котором содержание азота составляет от 0,005 до 0,04%.
16. Сплав по п.1, дополнительно содержащий от 0,01 до 5,0% кобальта.
17. Сплав по п.1, дополнительно содержащий не более 0,1% ванадия.
18. Сплав по п.1, в котором примеси содержат не более 0,5% Cu, не более 0,002% Pb, не более 0,002% Zn, не более 0,002% Sn.
19. Применение сплава по любому из пп.1-18 в качестве полосы, листа, проволоки, стержня, прутка, сварных труб с продольным швом и бесшовных труб.
20. Применение сплава по любому из пп.1-18 для изготовления деталей глубокой вытяжкой из ленты, проволоки или листа.
21. Применение сплава по любому из пп.1-18 для изготовления бесшовных труб из материалов, имеющих форму прутка.
22. Применение сплава по любому из пп.1-18 для изготовления печей, например, таких как муфельная печь, печных роликов или несущих каркасов.
23. Применение сплава по любому из пп.1-18 в качестве кожухов для штифтовых свечей накаливания, в выхлопных системах, в качестве фольги носителя катализатора.
24. Применение сплава по любому из пп.1-18 в виде трубы в нефтехимической промышленности.